(57)【要約】  オクチル錫メルカプチドとメチル錫メルカプチドとを含む、透明、不透明及び／又は色付きのカレンダー成形される硬質ポリ塩化ビニル（ＰＶＣ）のための液体の有機錫熱安定剤である。オクチル錫メルカプチドは、透明、不透明又は色付きのカレンダー成形される硬質ＰＶＣ膜に適用されて良好な初期着色を発色するために用いられる。メチル錫メルカプチドは、透明、不透明又は色付きのカレンダー成形される硬質ＰＶＣ膜の、長期間の熱安定性を改善する（焼けが軽減される）ために用いられる。オクチル錫メルカプチドが５０％から７５％の範囲で、メチル錫メルカプチドが５０％から２５％の範囲で適用される。好ましい範囲は、６０％から６４％のオクチル錫メルカプチドと、４０％から３６％のメチル錫メルカプチドである。最も好ましいのは、６２％のオクチル錫メルカプチドと３８％のメチル錫メルカプチドである。【選択図】図１
2019508570.tif 000002
【特許請求の範囲】
【請求項１】
４０ｗｔ％から７５ｗｔ％のオクチル錫メルカプチドと６０ｗｔ％から２５ｗｔ％のメチル錫メルカプチドとを含む組成物であって、
前記オクチル錫メルカプチドが、９０ｗｔ％から９８ｗｔ％のオクチル錫トリス（メルカプチド）と１０ｗｔ％から２ｗｔ％のジオクチル錫ビス（メルカプチド）とを含み、
前記メチル錫メルカプチドが、８１ｗｔ％から７１ｗｔ％のジメチル錫ビス（メルカプチド）と１９ｗｔ％から２９ｗｔ％のメチル錫トリス（メルカプチド）とを含む、組成物。
【請求項２】
メルカプチドは、メルカプト酢酸アルキル、メルカプトエチルカルボキシレート（mercaptoetheyl carboxylate）及び／又はアルキルメルカプチドのうちの１つ又は複数から選択される、請求項１記載の組成物。
【請求項３】
４０ｗｔ％から７５ｗｔ％のオクチル錫メルカプチドと、６０ｗｔ％から２５ｗｔ％のメチル錫メルカプチドとを含む組成物であって、
前記オクチル錫メルカプチドが、９０ｗｔ％から９８ｗｔ％のオクチル錫トリス（メルカプチド）と１０ｗｔ％から２ｗｔ％のジオクチル錫ビス（メルカプチド）とを含み、
前記メチル錫メルカプチドが、８１ｗｔ％から７１ｗｔ％のジメチル錫ビス（メルカプチド）と１９ｗｔ％から２９ｗｔ％のメチル錫トリス（メルカプチド）とを含む、組成物。
【請求項４】
メルカプチドは、メルカプト酢酸２−エチルヘキシルである、請求項３記載の組成物。
【請求項５】
前記オクチル錫メルカプチドが、９５ｗｔ％のオクチル錫トリス（メルカプト酢酸２−エチルヘキシル）と５ｗｔ％のジメチル錫ビス（メルカプト酢酸２−エチルヘキシル）とを含み、
前記メチル錫メルカプチドが、７４ｗｔ％のジメチル錫ビス（メルカプト酢酸２−エチルヘキシル）と２６ｗｔ％のメチル錫トリス（メルカプト酢酸２−エチルヘキシル）とを含む、請求項３記載の組成物。
【請求項６】
オクチル錫メルカプチドのメチル錫メルカプチドに対する重量比が、５０／５０以上である、請求項３記載の組成物。
【請求項７】
オクチル錫メルカプチドのメチル錫メルカプチドに対する重量比が、６０／４０以上である、請求項３記載の組成物。
【請求項８】
オクチル錫メルカプチドの重量比が６０ｗｔ％から６４ｗｔ％であり、メチル錫メルカプチドの重量比が４０ｗｔ％から３６ｗｔ％である、請求項７記載の組成物。
【請求項９】
オクチル錫メルカプチドのメチル錫メルカプチドに対する重量比が、６２／３８である、請求項７記載の組成物。
【請求項１０】
前記オクチル錫メルカプチドが、９５ｗｔ％のオクチル錫トリス（メルカプト酢酸２−エチルヘキシル）と５ｗｔ％のジオクチル錫ビス（メルカプト酢酸２−エチルヘキシル）とを含み、
前記メチル錫メルカプチドが、７４ｗｔ％のジメチル錫ビス（メルカプト酢酸２−エチルヘキシル）と２６ｗｔ％のメチル錫トリス（メルカプト酢酸２−エチルヘキシル）とを含む、請求項９記載の組成物。
【請求項１１】
前記オクチル錫メルカプチドが、モノオクチル錫及びジオクチル錫のメルカプチドを含有し、１４ｗｔ％の錫を含み、前記メチル錫メルカプチドが、モノメチル錫及びジメチル錫を含有し、１９％の錫を含む、請求項９記載の組成物。
【請求項１２】
オクチル錫メルカプチドのメチル錫メルカプチドに対する重量比が、７５／２５以上である、請求項３記載の組成物。
【請求項１３】
ポリ塩化ビニルを含む成形品であって、該成形品のうち３ｗｔ％から０．５ｗｔ％が請求項３、５、６、９又は１１に記載の組成物である、成形品。
【請求項１４】
明細書に実質的に示した又は記載したとおりの発明。
【発明の詳細な説明】
【技術分野】
【０００１】
本発明は、透明、不透明及び色付きであるカレンダー成形される硬質ポリ塩化ビニル（ＰＶＣ）のための液体の有機錫熱安定剤に関し、特にオクチル錫メルカプチドと、メチル錫メルカプチドとを含む、混合分散した有機錫安定剤に関する。
【背景技術】
【０００２】
２種類の分散した有機錫安定剤を共に混合するという思想は、２つの課題を解決する新しいアプローチである。第１の課題は、良好な初期着色とする能力を改善することと、長期間の熱安定性を改善することである。第２の課題は、ＲＥＡＣＨ規則に合致することで、ＰＶＣベースの完成製品が、有機錫の錫安定剤を理由に「高懸念物質（Substance of Very High Concern）」の扱いを受けることを回避可能にすることである。高度なモノオクチル錫安定剤は、高度なジメチル有機錫安定剤と同様に、ＲＥＡＣＨ規則に十分に準拠する。
【０００３】
ＲＥＡＣＨ、すなわち化学物質の登録、評価、認可及び制限（Registration, Evaluation, Authorisation and Restriction of Chemicals）は、２００６年１２月１８日付の欧州連合の規則である。ＲＥＡＣＨは、化学物質の製造及び使用と、それらの人体の健康及び環境の両方への影響の可能性に対処している。
【０００４】
硬質ＰＶＣ中に熱安定剤として有機錫安定剤を用いるという概念は、１９５０年代以来実施されてきた。有機錫熱安定剤は製造者に対して透明な膜を製造可能にさせることとなる、硬質ＰＶＣ用の有一の熱安定剤である。他の安定剤は、その屈折率がＰＶＣの屈折率と一致せず、透明なＰＶＣ膜をもたらすことがないため、使用することができない。
【０００５】
オクチル錫メルカプチドは、透明、不透明又は色付きのカレンダー成形される硬質ＰＶＣ膜に適用されて、良好な初期着色を発色するために用いる。メチル錫メルカプチドは、透明、不透明又は色付きのカレンダー成形される硬質ＰＶＣ膜の、長期間の熱安定性を改善する（焼けが軽減される）ために用いる。したがって、メチル錫メルカプチドは、硬質ＰＶＣ膜加工中の長期間の色の保持を可能にさせる。メチル錫メルカプチドはまた低揮発性（加工中のヒュームがほとんどない）でもあり、これは硬質ＰＶＣ膜の製造の際に重要である。
【０００６】
硬質ＰＶＣ膜は、４００°Ｆ（２０４．４℃）を超える温度、ＰＶＣが安定でなくなり熱安定剤を使用しないと直ぐに劣化してしまう温度で加工される。なお、メチル錫メルカプチド及びオクチル錫メルカプチドはいずれも、硬質ＰＶＣ中で熱安定剤として機能する。しかしながら、どちらもそのままでは、完成製品として所望の性質を達成することとならない。これら所望の性質を達成することが可能な新規の安定剤が、要望されている。
【発明の概要】
【０００７】
本発明は、透明、不透明及び／又は色付きのカレンダー成形される硬質ポリ塩化ビニル（ＰＶＣ）のための液体の有機錫熱安定剤を提供する。本発明の該有機錫安定剤は、カレンダー成形される膜の加工中に、ＰＶＣが劣化し変色することを防止する。安定剤により、透明膜に対して透明性をもたらすのみならず、色付き膜には色の保持をもたらす。
【０００８】
ＰＶＣは塩素系プラスチックであるため、加工中は本来不安定である。本発明の有機錫安定剤は、加工中のＰＶＣの架橋及び焼けを防止する。この安定剤は、この欠陥部位を錫分子からの官能基で置換することによって、ＨＣｌ（塩化水素）の形成がなされることを防止する。
【０００９】
本発明は、様々な実施形態を含む。一実施形態においては、組成物は、４０ｗｔ％から７５ｗｔ％のオクチル錫メルカプチドと６０ｗｔ％から２５ｗｔ％のメチル錫メルカプチドとを含むものとして与えられる。この実施形態においては、オクチル錫メルカプチドが、９０ｗｔ％から９８ｗｔ％のオクチル錫トリス（メルカプト酢酸２−エチルヘキシル（2-ethylhexyl mercaptoacetate））と１０ｗｔ％から２ｗｔ％のジオクチル錫ビス（メルカプト酢酸２−エチルヘキシル）とを含み、メチル錫メルカプチドが、７６ｗｔ％から７１ｗｔ％のジメチル錫ビス（メルカプト酢酸２−エチルヘキシル）と２４ｗｔ％から２９ｗｔ％のメチル錫トリス（メルカプト酢酸２−エチルヘキシル）とを含む。好ましい実施形態においては、オクチル錫メルカプチドが、９５ｗｔ％のオクチル錫トリス（メルカプト酢酸２−エチルヘキシル）と５ｗｔ％のジオクチル錫ビス（メルカプト酢酸２−エチルヘキシル）とを含み、メチル錫メルカプチドが、７４ｗｔ％のジメチル錫ビス（メルカプト酢酸２−エチルヘキシル）と２６ｗｔ％のメチル錫トリス（メルカプト酢酸２−エチルヘキシル）とを含む。
【００１０】
この発明の他の態様においては、オクチル錫メルカプチドのメチル錫メルカプチドに対する重量比は、６０／４０以上である。好ましくは、オクチル錫メルカプチドの重量比は、６０ｗｔ％から６４ｗｔ％とすることが可能であり、メチル錫メルカプチドは、４０ｗｔ％から３６ｗｔ％とすることが可能である。
【００１１】
より好ましくは、オクチル錫メルカプチドのメチル錫メルカプチドに対する重量比は、６２／３８である。この実施形態においては、オクチル錫メルカプチドは、モノオクチル錫及びジオクチル錫のメルカプチドを含有して、１４ｗｔ％の錫を含み、メチル錫メルカプチドは、モノメチル錫及びジメチル錫を含有して、１９％の錫を含む。
【００１２】
この発明の他の態様においては、オクチル錫メルカプチドのメチル錫メルカプチドに対する重量比は、７５／２５以上である。
【００１３】
本発明の有機錫安定剤は、ポリ塩化ビニルの成形品中に含まれ、該成形品のうち３ｗｔ％から０．５ｗｔ％が本発明の安定剤である。
【図面の簡単な説明】
【００１４】
本発明は、図面と組み合わせて取り入れる以下の説明を参照することで、より理解されるものである。説明のため、図面には本発明の特定の実施形態を示している。図面においては、全体を通して同じ参照符号が同じ要素を指すものである。しかしながら、この発明は、図示される正確な配置、寸法、部材に限定されないということを理解されたい。
【００１５】
【図１】図１は、０．８ＰＨＲでのオクチル錫による発色のＣＩＥデルタＥの色変化を示している。
【００１６】
【図２】図２は、１．２ＰＨＲでのオクチル錫による発色のＣＩＥデルタＥの色変化を示している。
【００１７】
【図３】図３は、１．６ＰＨＲでのオクチル錫による発色のＣＩＥデルタＥの色変化を示している。
【００１８】
【図４】図４は、２．０ＰＨＲでのオクチル錫による発色のＣＩＥデルタＥの色変化を示している。
【発明を実施するための形態】
【００１９】
本発明は、オクチル錫メルカプチドとメチル錫メルカプチドとである２種類の分散有機錫安定剤の混合物を含む。オクチル錫メルカプチドは、透明、不透明又は色付きのカレンダー成形される硬質ＰＶＣ膜に適用されて、良好な初期着色を発色するために用いる。メチル錫メルカプチドは、透明、不透明又は色付きのカレンダー成形される硬質ＰＶＣ膜の長期間の熱安定性を改善する（焼けが軽減される）ために用いる。メチル錫メルカプチドはまた低揮発性（加工中のヒュームがほとんどない）でもあり、これは硬質ＰＶＣ膜の製造の際に重要である。２種類の分散有機錫安定剤を共に混合して、１つの均一な有機錫安定剤を形成する。
【００２０】
２種類の分散有機錫安定剤を混合することは、２つの課題を解決する新しいアプローチである。第１の課題は、良好な初期発色とする能力を改善することと、長期間の熱安定性を改善することである。第２の課題は、ＲＥＡＣＨ規則に合致することであり、ＰＶＣベースの完成製品が、有機錫の錫安定剤を理由に「高懸念物質」の扱いを受けることを回避可能にすることを提供することである。高度なモノオクチル錫安定剤は、高度なジメチル有機錫安定剤と同様に、ＲＥＡＣＨ規則に十分に準拠する。
【００２１】
本発明のオクチル錫メルカプチド及びメチル錫メルカプチドの混合物により、カレンダー成形作業における、最適レベルである全期間にわたる熱安定性と、色の保持とがもたらされる。オクチル錫又はメチル錫の単独では、組み合わせた場合と同じ能力はもたらされない。本発明の混合物で得られる能力は、オクチル錫メルカプチドの成分又はメチル錫メルカプチドの成分のいずれか単独での能力を平均化して予想したもの（そうでなければ予測したはずのもの）よりもずっと良好である。予想（そうでなければ予見）しなかった他のさらなる利点には、滑性と低揮発性が向上したことがある。
【００２２】
オクチル錫メルカプチド及びメチル錫メルカプチドについて特定の混合が重要である。安定剤からオクチル錫メルカプチドが外されれば、完成した硬質ＰＶＣ膜の良好な初期着色が変質することとなり、おそらく完成の時点では、良好な初期着色と透明性とが重要であることを理由に有用でなくなってしまう。安定剤からメチル錫メルカプチドが外されれば、長期間の熱安定性が影響を受けることとなり、４００°Ｆ（２０４．４℃）を超える温度で加工することに起因して、加工装置での材料の焼けをもたらす。
【００２３】
したがって、加工要件に応じて、オクチル錫メルカプチドもメチル錫メルカプチドもいずれもそれぞれが特定の機能を発揮する、すなわち良好な初期着色（オクチル錫メルカプチド）と、長期間の熱安定性（メチル錫メルカプチド）とのために、所望するようには置き換えることができない。有機錫の熱安定剤であれば、本発明の混合物は、熱安定剤を必要とするあらゆる硬質ＰＶＣに適用して用いることが可能である。しかしながら本発明の有機錫安定剤は、好ましくは、透明、不透明及び色付きの硬質ＰＶＣ膜に向けられるものである。ＰＶＣの代わりにプラスチックを用いてもよいが、大部分のプラスチックは、加工に熱安定剤を必要としない。ＰＶＣのみが加工に熱安定剤を必要とするため、ＰＶＣはあらゆる適用において好ましい。ＰＶＣ成形品においては、本発明の安定剤の組成物は、ＰＶＣ成形品のうち３％から０．５％で含まれる。
【００２４】
一実施形態においては、本発明の安定剤の組成物が、４０％から７５％のオクチル錫メルカプチドと６０％から２５％のメチル錫メルカプチドとを含む。この範囲での安定剤の混合物が、加工要件に応じて適用される。
【００２５】
好ましい実施形態においては、安定剤の組成物が、６０％から６４％のオクチル錫メルカプチドと４０％から３６％のメチル錫メルカプチドとを含む。より好ましい実施形態においては、安定剤の組成物が、６２％のオクチル錫メルカプチドと３８％のメチル錫メルカプチドとを含む。
【００２６】
上記実施形態においては、オクチル錫メルカプチドが、９０％から９８％のオクチル錫トリス（メルカプト酢酸２−エチルヘキシル）と１０％から２％のジオクチル錫ビス（メルカプト酢酸２−エチルヘキシル）とを含む。メチル錫メルカプチドが、７６％から７１％のジメチル錫ビス（メルカプト酢酸２−エチルヘキシル）と２４％から２９％のメチル錫トリス（メルカプト酢酸２−エチルヘキシル）とを含む。好ましい実施形態においては、オクチル錫メルカプチドが、９５ｗｔ％のオクチル錫トリス（メルカプト酢酸２−エチルヘキシル）と５ｗｔ％のジオクチル錫ビス（メルカプト酢酸２−エチルヘキシル）とを含み、メチル錫メルカプチドが、７４ｗｔ％のジメチル錫ビス（メルカプト酢酸２−エチルヘキシル）と２６ｗｔ％のメチル錫トリス（メルカプト酢酸２−エチルヘキシル）とを含む。得られる安定剤の組成物は、錫が１４％であって、モノオクチル錫及びジオクチル錫のメルカプチドを含有するオクチル錫安定剤と、モノメチル錫及びジメチル錫を伴って１９％の錫を含有するメチル錫メルカプチド安定剤とである。
【００２７】
本発明の一実施形態は、５０％のオクチル錫メルカプチド及び５０％のメチル錫メルカプチドの（５０／５０）混合物による安定剤を含む。他の実施形態は、７０％のオクチル錫メルカプチド及び３０％のメチル錫メルカプチドの（７０／３０）混合物による安定剤を含む。５０／５０及び７０／３０の安定剤の混合物はそれぞれ、オクチル錫メルカプチドの部分が９０％から９８％のオクチル錫トリス（メルカプト酢酸２−エチルヘキシル）と１０％から２％のジオクチル錫ビス（メルカプト酢酸２−エチルヘキシル）とを含み、メチル錫メルカプチドの部分が、７６％から７１％のジメチル錫ビス（メルカプト酢酸２−エチルヘキシル）と２４％から２９％のメチル錫トリス（メルカプト酢酸２−エチルヘキシル）とを含む。一部の実施形態においては、７０／３０の混合物が、良好なレベルである全期間にわたる熱安定性と、色の保持とをもたらした。
【００２８】
図１は、３９０°Ｆ（１９８．９℃）で加工される、０．８ＰＨＲ（樹脂１００部当たり（per hundred resin）の安定剤の部数）、すなわちＰＶＣ成形品中に０．８％の安定剤であるＰＶＣ成形品の、時間毎（分単位の）の色を示す表を示している。図１は、左から右に向かって、対照の安定剤（オクチル錫メルカプチドのみの）、本発明の一実施形態に係る、混合物Ａの安定剤（７５％のオクチル錫メルカプチドと２５％のメチル錫メルカプチドとの（７５／２５）混合物）、本発明の別の実施形態に係る、混合物Ｂの安定剤（６２％のオクチル錫メルカプチドと３８％のメチル錫メルカプチドとの（６２／３８）混合物）、最後が本発明のさらに別の実施形態に係る、５０％のオクチル錫メルカプチドと５０％のメチル錫メルカプチドとの（５０／５０）混合物である混合物Ｃの安定剤を示している。安定剤の混合物Ａ（７５／２５）、混合物Ｂ（６２／３８）及び混合物Ｃ（５０／５０）のそれぞれにおいて、オクチル錫メルカプチドの部分は、９０％から９８％のオクチル錫トリス（メルカプト酢酸２−エチルヘキシル）と１０％から２％のジオクチル錫ビス（メルカプト酢酸２−エチルヘキシル）とを含み、メチル錫メルカプチドの部分は、７６％から７１％のジメチル錫ビス（メルカプト酢酸２−エチルヘキシル）と２４％から２９％のメチル錫トリス（メルカプト酢酸２−エチルヘキシル）とを含む。図１は、ＰＨＲ０．８で対照、混合物Ａ、混合物Ｂ及び混合物Ｃの安定剤を有するＰＶＣ成形品毎のＰＶＣ製品チップに対する色の評点（それによって分単位での時間毎の色（Ｅ）における変化を提供する）を示している。この表は、それに含まれているＰＶＣ成形品の実施例のうち混合物Ｂ（６２／３８混合物）が最良レベルである全期間にわたる熱安定性と色の保持とを提供するということを示している。
【００２９】
図２は、３９０°Ｆで加工される、１．２ＰＨＲ（樹脂１００部当たりの安定剤の部数）、すなわちＰＶＣ成形品中に１．２％の安定剤であるＰＶＣ成形品の、時間毎（分単位の）の色を示す表である。図２は、左から右に向かって、対照の安定剤（オクチル錫メルカプチドのみの）、本発明の一実施形態に係る、混合物Ａの安定剤（７５％のオクチル錫メルカプチドと２５％のメチル錫メルカプチドとの（７５／２５）混合物）、本発明の別の実施形態に係る、混合物Ｂの安定剤（６２％のオクチル錫メルカプチドと３８％のメチル錫メルカプチドとの（６２／３８）混合物）、最後が本発明のさらに別の実施形態に係る、５０％のオクチル錫メルカプチドと５０％のメチル錫メルカプチドとの（５０／５０）混合物である混合物Ｃの安定剤を示している。安定剤の混合物Ａ（７５／２５）、混合物Ｂ（６２／３８）及び混合物Ｃ（５０／５０）のそれぞれにおいて、オクチル錫メルカプチドの部分は、９０％から９８％のオクチル錫トリス（メルカプト酢酸２−エチルヘキシル）と１０％から２％のジオクチル錫ビス（メルカプト酢酸２−エチルヘキシル）とを含み、メチル錫メルカプチドの部分は、７６％から７１％のジメチル錫ビス（メルカプト酢酸２−エチルヘキシル）と２４％から２９％のメチル錫トリス（メルカプト酢酸２−エチルヘキシル）とを含む。表は、ＰＨＲ１．２で対照、混合物Ａ、混合物Ｂ及び混合物Ｃの安定剤を有するＰＶＣ製品チップに対する色の評点（それによって分単位での時間毎の色（Ｅ）における変化を提供する）を示している。図２は、それに含まれているＰＶＣ成形品の実施例のうち混合物Ｂ（６２／３８混合物）が最良レベルである全期間にわたる熱安定性と色の保持とを提供するということを示している。
【００３０】
図３は、３９０°Ｆ（１９８．９℃）で加工される、１．６ＰＨＲ（樹脂１００部当たりの安定剤の部数）、すなわちＰＶＣ成形品中に１．６％の安定剤であるＰＶＣ成形品の、時間毎（分単位の）の色を示す表を示している。図３は、左から右に向かって、対照の安定剤（オクチル錫メルカプチドのみの）、本発明の一実施形態に係る、混合物Ａの安定剤（７５％のオクチル錫メルカプチドと２５％のメチル錫メルカプチドとの（７５／２５）混合物）、本発明の別の実施形態に係る、混合物Ｂの安定剤（６２％のオクチル錫メルカプチドと３８％のメチル錫メルカプチドとの（６２／３８）混合物）、最後が本発明のさらに別の実施形態に係る、５０％のオクチル錫メルカプチドと５０％のメチル錫メルカプチドとの（５０／５０）混合物である混合物Ｃの安定剤を示している。安定剤の混合物Ａ（７５／２５）、混合物Ｂ（６２／３８）及び混合物Ｃ（５０／５０）のそれぞれにおいて、オクチル錫メルカプチドの部分は、９０％から９８％のオクチル錫トリス（メルカプト酢酸２−エチルヘキシル）と１０％から２％のジオクチル錫ビス（メルカプト酢酸２−エチルヘキシル）とを含み、メチル錫メルカプチドの部分は、７６％から７１％のジメチル錫ビス（メルカプト酢酸２−エチルヘキシル）と２４％から２９％のメチル錫トリス（メルカプト酢酸２−エチルヘキシル）とを含む。表は、ＰＨＲ１．６で対照、混合物Ａ、混合物Ｂ及び混合物Ｃの安定剤を有するＰＶＣ製品チップに対する色の評点（それによって分単位での時間毎の色（Ｅ）における変化を提供する）を与える。図３は、それに含まれているＰＶＣ成形品の実施例のうち、その後に混合物Ｂ（６２／３８混合物）が続く、混合物Ｃ（５０／５０混合物）が最良レベルである全期間にわたる熱安定性と色の保持とを提供するということを示している。
【００３１】
図４は、３９０°Ｆ（１９８．９℃）で加工される、２．０ＰＨＲ（樹脂１００部当たりの安定剤の部数）、すなわちＰＶＣ成形品中に２．０％の安定剤であるＰＶＣ成形品の、時間毎（分単位の）の色を示す表を示している。図４は、左から右に向かって、対照の安定剤（オクチル錫メルカプチドのみの）、本発明の一実施形態に係る、混合物Ａの安定剤（７５％のオクチル錫メルカプチドと２５％のメチル錫メルカプチドとの（７５／２５）混合物）、本発明の別の実施形態に係る、混合物Ｂの安定剤（６２％のオクチル錫メルカプチドと３８％のメチル錫メルカプチドとの（６２／３８）混合物）、最後が本発明のさらに別の実施形態に係る、５０％のオクチル錫メルカプチドと５０％のメチル錫メルカプチドとの（５０／５０）混合物である混合物Ｃの安定剤を示している。安定剤の混合物Ａ（７５／２５）、混合物Ｂ（６２／３８）及び混合物Ｃ（５０／５０）のそれぞれにおいて、オクチル錫メルカプチドの部分は、９０％から９８％のオクチル錫トリス（メルカプト酢酸２−エチルヘキシル）と１０％から２％のジオクチル錫ビス（メルカプト酢酸２−エチルヘキシル）とを含み、メチル錫メルカプチドの部分は、７６％から７１％のジメチル錫ビス（メルカプト酢酸２−エチルヘキシル）と２４％から２９％のメチル錫トリス（メルカプト酢酸２−エチルヘキシル）とを含む。表は、ＰＨＲ２．０で対照、混合物Ａ、混合物Ｂ及び混合物Ｃの安定剤を有するＰＶＣ製品チップに対する色の評点（それによって分単位での時間毎の色（Ｅ）における変化を提供する）を与える。図４は、それに含まれているＰＶＣ成形品の実施例のうち、その後に混合物Ｃ（５０／５０混合物）が続く、混合物Ｂ（６２／３８混合物）が、最良レベルである全期間にわたる熱安定性と色の保持とを提供するということを示している。
【００３２】
当業者にとっては、上記記載した安定剤の混合物において様々な変更及び変形が明らかであるだろう。具体的に上述した実施形態は、説明を目的としたものであって限定することを意図したものではない。当業者にとっては、本発明のこれらの利点及び他の利点が、先述の明細書より明らかであるだろう。したがって、この発明のうち広い発明の概念を逸脱することなく、上述の実施形態に対して変更又は変形がなされ得るということを、当業者は認識するであろう。例えば、上記の特定の具体的な実施形態に含まれるような詳細な特徴は、互換性のあるものとして認識され、ことによると他の詳細な実施形態に含まれる。あらゆる特定の実施形態についての具体的な次元は、説明の目的のためだけに記載している。したがって、この発明は、本明細書で記載した特定の実施形態に限定されるものではないが、この発明の範囲及び趣旨の範囲内にある全ての変更及び変形を網羅することを意図している、ということを理解されたい。
【図１】
2019508570.tif 000003
【図２】
2019508570.tif 000004
【図３】
2019508570.tif 000005
【図４】
2019508570.tif 000006
【国際調査報告】
2019508570.tif 000007
2019508570.tif 000008
2019508570.tif 000009
2019508570.tif 000010
2019508570.tif 000011